Глазурь
GLAZE

Изобретение относится к технологии силикатов, в частности к составам глазурей, которые могут быть использованы для покрытия керамических изделий бытового назначения, плиток.
2
2
3
2
3
2
2
2
3
2
Известна глазурь, содержащая, мас.%: SiO 60,58-63,22; А1O 3,18-5,58; ВO 13,75-21,05; СаО 0,63-0,9; MgO 0,67-0,96; NaO 2,79-4,11; KO 9,38-13,81; FeO 0,15-0,22; ТiO 0,07-0,09 [1].
2
2
3
2
2
2
3
2
2
2
2
3
2
2
2
3
2
2
Задачей изобретения является повышение морозостойкости глазури. Технический результат достигается тем, что глазурь, включающая SiO, АlO, СаО, MgO, NaO, КO, FeO, ТiO, дополнительно содержит CuO, при следующем соотношении компонентов, мас. %: SiO 55,0-57,0; АlO 4,0-7,0; СаО 19,0-20,5; MgO 3,0-4,2; NaO 0,5-1,5; KO 2,0-3,0; FeO 0,3-0,4; ТiO9,0-9,5; CuO 1,5-2,2.
В таблице приведены составы глазури.
Глазурь получают следующим образом.
Измельченные компоненты (кварцевый песок, глинозем, мел, доломит, соду, поташ и др.) смешивают, просеивают через сито №07 и сплавляют при температуре 1400-1480°С. Фритту гранулируют в воду и размалывают мокрым способом до прохождения через сетку №0056. Суспензию наносят на поверхность обожженных керамических изделий и закрепляют оплавлением.
Источник информации
1. SU 1386598, С03С 8/02,1988.